(57)【要約】      （修正有）【課題】高発泡倍率で、気泡径が均一であり、表面外観にも優れた発泡成形体を操業性よく得ることができるポリアミド系樹脂組成物を提供する。【解決手段】９６％硫酸を溶媒として、温度２６℃、濃度１ｇ／１００ｍｌの条件下の相対粘度２．０〜４．０の範囲であるポリアミド樹脂（Ａ）１００質量部に対して、分子内に２個以上の（メタ）アクリル基を有するか、又は１個以上の（メタ）アクリル基と１個以上のグリシジル基もしくはビニル基を有する（メタ）アクリル酸エステル化合物（Ｂ）を０．０５〜５質量部含有してなる樹脂組成物であって、特定の歪み硬化係数と２４０℃での溶融張力が２０〜２００ｍＮであるポリアミド系樹脂組成物。【選択図】図１
2016053139.tif 000002
【特許請求の範囲】
【請求項１】
溶媒として９６％硫酸を用い、温度２５℃、濃度１ｇ／１００ｍｌの条件で求めた相対粘度が２．０〜４．０の範囲であるポリアミド樹脂（Ａ）１００質量部に対して、分子内に２個以上の（メタ）アクリル基を有するか、又は１個以上の（メタ）アクリル基と１個以上のグリシジル基もしくはビニル基を有する（メタ）アクリル酸エステル化合物（Ｂ）を０．０５〜５質量部含有してなる樹脂組成物であって、下記（イ）、（ロ）を同時に満たすことを特徴とするポリアミド系樹脂組成物。
（イ）融点より１０℃高い温度での伸長粘度測定で得られる時間−伸長粘度曲線において、屈曲点が現れるまでの伸長初期の線形領域の傾きａ１と屈曲点以降の伸長後期の傾きａ２との比（ａ２／ａ１、歪み硬化係数）が、１．２〜１０である。
（ロ）２４０℃での溶融張力が２０ｍＮ〜２００ｍＮである。
【請求項２】
溶媒として９６％硫酸を用い、温度２５℃、濃度１ｇ／１００ｍｌの条件で求めた相対粘度で２．０〜４．０の範囲であるポリアミド樹脂（Ａ）と過酸化物（Ｃ）とを溶融混練中に、（メタ）アクリル酸エステル化合物（Ｂ）の溶解液又は分散液を注入して溶融混練することを特徴とする請求項１記載のポリアミド系樹脂組成物の製造方法。
【請求項３】
請求項１〜２のいずれかに記載のポリアミド樹脂組成物からなる発泡成形体。
【発明の詳細な説明】
【技術分野】
【０００１】
本発明は、ポリアミド樹脂と（メタ）アクリル酸エステル化合物とからなり、発泡成形体やブロー成形体等の成形に有利なレオロジー特性を有するポリアミド系樹脂組成物に関するものである。
【背景技術】
【０００２】
ナイロン６やナイロン６６等に代表される結晶性ポリアミド樹脂は、耐熱性、機械強度、成形性などの優れた性質を有しているため、多様な用途に使用されてきた。一方、一般的にポリアミド樹脂は、溶融粘度が低く、例えば、押出発泡成形や射出発泡成形する際に破泡を起こして十分な発泡倍率や強度を示す成形体が得られなかったり、インフレーション成形やブロー成形する際にパリソン形体保持が困難でドローダウンが起こり易いため、パリソン質量の計量が困難な場合や、製品の肉厚のコントロールが困難な場合がある。従って実用に供するためには、溶融張力の向上や伸長粘度測定時の歪み硬化性の発現が必要である。
【０００３】
これらの問題を改善するために、ポリアミドを作製後、種々の添加剤や反応性化合物等との溶融混練する方法や分岐ポリアミドを添加する方法により架橋を生じさせる方法が研究されている。例えば、特許文献１では少なくともひとつのイソシアネート基を含む化合物と、星型又はＨ型の分岐ポリアミドと、少なくともひとつの酸基、好ましくはカルボン酸を含む化合物を含有する発泡用組成物を提案している。しかしながら、この方法で得られる樹脂組成物は、溶融張力が足りないため、得られる発泡体のセル径は大きなものであった。
【０００４】
また、結晶性ポリアミド樹脂にガラス繊維およびポリアミド樹脂の増粘作用を有する多官能性添加剤、例えばエポキシ基や無水マレイン酸基等を含有する化合物を配合する方法も提案されている（特許文献２、特許文献３）。しかしながら、酸無水物やエポキシ基を含有する化合物は反応性にムラが生じやすかったりするため、実用的でない。
【先行技術文献】
【特許文献】
【０００５】
【特許文献１】特開２００５-５３００１７号公報
【特許文献２】特表２００３−５２５９９３公報
【特許文献３】特開２０１３−２２７３８２公報
【発明の概要】
【発明が解決しようとする課題】
【０００６】
本発明は、上記の問題点を解決しようとするものであり、高発泡倍率で、気泡径が均一であり、表面外観にも優れた発泡成形体を操業性よく得ることができるポリアミド系樹脂組成物を提供することを技術的な課題とするものである。
【課題を解決するための手段】
【０００７】
本発明者らは、上記の課題を解決するために鋭意研究を重ねた結果、ポリアミド樹脂と（メタ）アクリル酸エステル化合物とからなり、特定の性能を満足する樹脂組成物とすることによって、溶融粘度が向上し、また、伸長粘度測定における歪み硬化性が発現し、その結果、高発泡倍率で、気泡径が均一であり、表面外観にも優れた発泡成形体を操業性よく得ることができることを見出し、本発明に到達した。
【０００８】
すなわち、本発明の要旨は以下のとおりである。
（１）溶媒として９６％硫酸を用い、温度２５℃、濃度１ｇ／１００ｍｌの条件で求めた相対粘度が２．０〜４．０の範囲であるポリアミド樹脂（Ａ）１００質量部に対して、分子内に２個以上の（メタ）アクリル基を有するか、又は１個以上の（メタ）アクリル基と１個以上のグリシジル基もしくはビニル基を有する（メタ）アクリル酸エステル化合物（Ｂ）を０．０５〜５質量部含有してなる樹脂組成物であって、下記（イ）、（ロ）を同時に満たすことを特徴とするポリアミド系樹脂組成物。
（イ）融点より１０℃高い温度での伸長粘度測定で得られる時間−伸長粘度曲線において、屈曲点が現れるまでの伸長初期の線形領域の傾きａ１と屈曲点以降の伸長後期の傾きａ２との比（ａ２／ａ１、歪み硬化係数）が、１．２〜１０である。
（ロ）２４０℃での溶融張力が２０ｍＮ〜２００ｍＮである。
（２）溶媒として９６％硫酸を用い、温度２５℃、濃度１ｇ／１００ｍｌの条件で求めた相対粘度で２．０〜４．０の範囲であるポリアミド樹脂（Ａ）と過酸化物（Ｃ）とを溶融混練中に、（メタ）アクリル酸エステル化合物（Ｂ）の溶解液又は分散液を注入して溶融混練することを特徴とする（１）記載のポリアミド系樹脂組成物の製造方法。
（３）（１）〜（２）のいずれかに記載のポリアミド樹脂組成物からなる発泡成形体。
【発明の効果】
【０００９】
本発明のポリアミド系樹脂組成物は、高発泡倍率で気泡径が均一であり、表面外観にも優れた発泡成形体を操業性よく得ることができる。
本発明の発泡成形体は、密度が低く、気泡径が均一であり、表面平滑性に優れたものであり、自動車部品、電子電機部品などに広く利用することができる。
【図面の簡単な説明】
【００１０】
【図１】屈曲点が現れるまでの伸長初期の線形領域の傾きａ１と屈曲点以降の伸長後期の傾きａ２との比（ａ２／ａ１、歪み硬化係数）を求める際の伸長時間と伸長粘度の模式図を示す。
【発明を実施するための形態】
【００１１】
以下、本発明を詳細に説明する。まず、ポリアミド樹脂（Ａ）について説明する。
本発明で用いるポリアミド樹脂（Ａ）は、アミノ酸、ラクタムあるいはジアミンとジカルボン酸とから形成されるアミド結合を有する重合体を意味する。このようなポリアミド樹脂を形成するモノマーの例を挙げると、次のようなものがある。
【００１２】
アミノ酸としては、６−アミノカプロン酸、１１−アミノウンデカン酸、１２−アミノドデカン酸、パラアミノメチル安息香酸などがある。
【００１３】
ラクタムとしては、ε−カプロラクタム、ω−ラウロラクタムなどがある。
【００１４】
ジアミンとしては、テトラメチレンジアミン、ヘキサメチレンジアミン、デカメチレンジアミン、ウンデカメチレンジアミン、ドデカメチレンジアミン、２，２，４−／２，４，４−トリメチルヘキサメチレンジアミン、５−メチルノナメチレンジアミン、２，４−ジメチルオクタメチレンジアミン、メタキシリレンジアミン、パラキシリレンジアミン、１，３−ビス（アミノメチル）シクロヘキサン、１−アミノ−３−アミノメチル−３，５，５−トリメチルシクロヘキサン、３，８−ビス（アミノメチル）トリシクロデカン、ビス（４−アミノシクロヘキシル）メタン、ビス（３−メチル−４−アミノシクロヘキシル）メタン、２，２−ビス（４−アミノシクロヘキシル）プロパン、ビス（アミノプロピル）ピペラジン、アミノエチルピペラジンなどがある。
【００１５】
ジカルボン酸としては、アジピン酸、スベリン酸、アゼライン酸、セバシン酸、ドデカン二酸、テレフタル酸、イソフタル酸、ナフタレンジカルボン酸、２−クロロテレフタル酸、２−メチルテレフタル酸、５−メチルイソフタル酸、５−ナトリウムスルホイソフタル酸、ヘキサヒドロテレフタル酸、ヘキサヒドロイソフタル酸、ジグリコール酸などがある。
【００１６】
本発明で用いるポリアミド樹脂（Ａ）として好ましいものとしては、ポリカプロアミド（ナイロン６）、ポリテトラメチレンアジパミド（ナイロン４６）、ポリヘキサメチレンアジパミド（ナイロン６６）、ポリヘキサメチレンセバカミド（ナイロン６１０）、ポリヘキサメチレンドデカミド（ナイロン６１２）、ポリウンデカメチレンアジパミド（ナイロン１１６）、ポリウンデカンアミド（ナイロン１１）、ポリドデカンアミド（ナイロン１２）、ポリトリメチルヘキサメチレンテレフタルアミド（ナイロンＴＭＨＴ）、ポリヘキサメチレンイソフタルアミド（ナイロン６Ｉ）、ポリヘキサメチレンテレフタル／イソフタルアミド（ナイロン６Ｔ／６Ｉ）、ポリビス（１−アミノシクロヘキシル）メタンドデカミド（ナイロンＰＡＣＭ１２）、ポリビス（３−メチル−４−アミノシクロヘキシル）メタンドデカミド（ナイロンジメチルＰＡＣＭ１２）、ポリメタキシリレンアジパミド（ナイロンＭＸＤ６）、ポリデカメチレンテレフタルアミド（ナイロン１０Ｔ）、ポリポリウンデカメチレンテレフタルアミド（ナイロン１１Ｔ）、ポリウンデカメチレンヘキサヒドロテレフタルアミド（ナイロン１１Ｔ（Ｈ））及びこれらの共重合ポリアミド、混合ポリアミドなどがある。中でも特に好ましいものは、ナイロン６、ナイロン４６、ナイロン６６、ナイロン１１、ナイロン１２及びこれらの共重合ポリアミド、混合ポリアミドである。上記の中でも、耐熱性に優れ、成形加工が容易と言う観点から、ナイロン６、ナイロン６６が特に好ましい。
【００１７】
ここで用いるポリアミド樹脂（Ａ）は、通常公知の溶融重合法で、あるいはさらに固相重合法を併用して製造される。
【００１８】
本発明で用いるポリアミド樹脂（Ａ）は、溶媒として９６％硫酸を用い、温度２５℃、濃度１ｇ／１００ｍｌの条件で求めた相対粘度が、２．０〜４．０の範囲であることが必要であり、２．５〜３．５の範囲であることが好ましい。相対粘度が２．０未満では、発泡成形を行う場合、均一な発泡セルが生成しにくく発泡性が低下し、また、得られる発泡体の機械的特性も低下するので好ましくない。一方、相対粘度が４．０を超える場合、樹脂の粘度が高すぎることにより、架橋可能な範囲が狭くなる。このため、所定の溶融張力や歪み硬化性を示す樹脂を得ることができず、発泡成形などを行う際に、均一なセルを持った成形体を得ることができない。また、流動性が低く、加工性が悪くなる。
【００１９】
次に、（メタ）アクリル酸エステル化合物（Ｂ）について説明する。（メタ）アクリル酸エステル化合物（Ｂ）は、ポリアミド樹脂（Ａ）を架橋させるために添加するものである。本発明で用いられる（メタ）アクリル酸エステル化合物（Ｂ）としては、ポリアミド樹脂との反応性が高くモノマーが残りにくく、毒性が比較的少なく、樹脂の着色も少ないことから、分子内に２個以上の（メタ）アクリル基を有するか、又は１個以上の（メタ）アクリル基と１個以上のグリシジル基もしくはビニル基を有する化合物であることが必要である。具体的な化合物としては、グリシジルメタクリレート、グリシジルアクリレート、グリセロールジメタクリレート、トリメチロールプロパントリメタクリレート、トリメチロールプロパントリアクリレート、アリロキシポリエチレングリコールモノアクリレート、アリロキシポリエチレングリコールモノメタクリレート、ポリエチレングリコールジメタクリレート、ポリエチレングリコールジアクリレート、ポリプロピレングリコールジメタクリレート、ポリプロピレングリコールジアクリレート、ポリテトラメチレングリコールジメタクリレート、またこれらのアルキレングリコール部が様々な長さのアルキレンの共重合体でもよく、さらにブタンジオールメタクリレート、ブタンジオールアクリレート等が挙げられる。
【００２０】
（メタ）アクリル酸エステル化合物（Ｂ）の含有量は、ポリアミド樹脂１００質量部に対して０．０５〜５質量部、好ましくは０．１〜４質量部、さらに好ましくは、０．３〜３質量部である。０．０５質量部未満では十分に架橋させることができず、歪み硬化係数や溶融張力が不十分なものとなるため、発泡成形において、均一なセルを有する発泡体を得ることができず、機械強度や外観に劣る発泡成形体となる。一方、５質量部を超える場合には架橋の度合いが強くなりすぎて、操業性に支障が出るため好ましくない。
【００２１】
また、（メタ）アクリル酸エステル化合物（Ｂ）の分子量は、１００〜８００であることが好ましい。分子量が１００未満であったり、８００を超えるものであると、ポリアミド樹脂（Ａ）を架橋させることはできても、歪み硬化係数や溶融張力が後述する（イ）、（ロ）の条件を満たさないものとなりやすい。
【００２２】
そして、ポリアミド樹脂（Ａ）と（メタ）アクリル酸エステル化合物（Ｂ）を含有し、架橋構造を有する本発明のポリアミド系樹脂組成物を得るには、後述する過酸化物（Ｃ）を用い、ポリアミド樹脂（Ａ）と過酸化物（Ｃ）とを溶融混練中に、（メタ）アクリル酸エステル化合物（Ｂ）の溶解液又は分散液を注入して溶融混練することが好ましい。このとき、混練状態をよくするために、二軸の押出機を使用することが好ましい。混練温度は（樹脂の融点＋５℃）〜（樹脂の融点＋１００℃）の範囲が、また、混練時間は１０秒〜９０分が好ましい。この範囲より低温や短時間であると、混練や反応が不十分となる。一方、高温や長時間であると樹脂の分解が起きることがある。
【００２３】
本発明で用いる（メタ）アクリル酸エステル化合物（Ｂ）及び過酸化物（Ｃ）は、固体状であればドライブレンドや粉体フィーダーを用いて供給する方法が望ましく、液体状の場合は、加圧ポンプを用いて、押出機の途中から注入する方法が望ましい。
【００２４】
本発明で用いられる過酸化物（Ｃ）の具体例としては、分散性が良好な有機過酸化物が好ましく、具体的には、ベンゾイルパーオキサイド、ビス（ブチルパーオキシ）トリメチルシクロヘキサン、ビス（ブチルパーオキシ）シクロドデカン、ブチルビス（ブチルパーオキシ）バレレート、ジクミルパーオキサイド、ブチルパーオキシベンゾエート、ジブチルパーオキサイド、ビス（ブチルパーオキシ）ジイソプロピルベンゼン、トリメチルトリエチルトリパーオキソナン、ペンタメチルトリオキセパン、ジメチルジ（ブチルパーオキシ）ヘキサン、ジメチルジ（ブチルパーオキシ）ヘキシン、ブチルパーオキシクメン等が挙げられる。これらの中でも反応速度を制御しやすいなどの作業面からトリメチルトリエチルトリパーオキソナン、ペンタメチルトリオキセパンが好ましい。
【００２５】
過酸化物（Ｃ）の配合量はポリアミド樹脂１００質量部に対して０．１〜５質量部、好ましくは０．２〜３質量部、さらに好ましくは０．３〜１質量部である。０．１質量部未満では、前述した（イ）、（ロ）を同時に満たすような本発明のポリアミド系樹脂組成物を得ることができない。一方、５質量部を超える場合には過酸化物（Ｃ）を添加する効果が飽和し、コスト面で好ましくない。さらに、コンパウンド中に発煙が多くなるため、操業面で不利となるため好ましくない。
【００２６】
本発明の生分解性ポリエステル樹脂組成物は、上記のように、ポリアミド樹脂（Ａ）、（メタ）アクリル酸エステル化合物（Ｂ）及び過酸化物（Ｃ）を原料としてこれらを溶融混練して製造することができるが、一般に過酸化物は溶融混練中に分解するため、得られた樹脂組成物中に過酸化物が必ず含有されているとは限らない。また、（メタ）アクリル酸エステル化合物及び／または過酸化物の添加に際して可塑剤などの媒体を使用することが好ましいが、この媒体も溶融混練時に揮発することがあるため、得られた樹脂組成物中に媒体が必ず含有されているとは限らない。
【００２７】
そして、本発明のポリアミド系樹脂組成物は、後述する（イ）、（ロ）を同時に満たすことにより、特に発泡成形工程に適したレオロジー特性を有するものである。そして、高発泡倍率で、セルが均一で表面平滑性に優れた発泡成形体を操業性よく得ることができる。
【００２８】
まず、（イ）として、樹脂組成物の融点より１０℃高い温度での伸長粘度測定で得られる時間−伸長粘度曲線（図１参照）において、屈曲点があらわれるまでの伸長初期の線形領域の傾きａ１と屈曲点以降の伸長後期の傾きａ２との比（ａ２／ａ１）であらわされる歪み硬化係数が、１．２〜１０であることが必要であり、中でも１．３〜８であることが好ましい。
【００２９】
歪み硬化係数が１．２未満であると、発泡成形時に破泡が生じるためには発泡倍率が制限される。また、破泡が生じた場合、平均気泡径が大きく、表面平滑性にも劣ったり、偏肉が生じた発泡成形体となる。一方、歪み硬化係数が１０を超えると、発泡成形時にゲルが発生しやすく、流動性も大きく低下して操業性が悪化する。
【００３０】
次に、（ロ）として、本発明のポリアミド系樹脂組成物は、２４０℃での溶融張力が２０ｍＮ〜２００ｍＮであることが必要であり、中でも５０ｍＮ〜１８０ｍＮであることが好ましく、６０ｍＮ〜１５０ｍＮであることがさらに好ましい。溶融張力が２０ｍＮ未満の場合、発泡成形した場合、樹脂が切れたり、破れたりするため、発泡倍率は低く、気泡径の大きいものとなる。一方、溶融張力が２００ｍＮを超える場合、成形流動性が著しく低下し、加工性が低下する場合がある。また、ゲルなどが多くなり外観が悪くなることがある。
【００３１】
本発明における溶融張力は、以下のようにして測定するものである。東洋精機製作所製のキャピログラフ１Ｃ（シリンダーの内径９．５５ｍｍ、オリフィスの内径１．０ｍｍ、長さ１０．０ｍｍ）を用いて測定する。まず、シリンダーおよびオリフィスの設定温度を２４０℃とし、該シリンダー中にポリアミド系樹脂組成物（測定試料）を充填し、５分間放置してから、ピストン速度を１０ｍｍ／分として２４０℃の溶融樹脂をオリフィスからストランド状に押出する。このストランドを、下方の直径４０ｍｍの張力検出用プーリーの円形ガイドを通過させながら巻き取り、この円形ガイドにかかる荷重を張力計で検出する。巻き取り速度を徐々に増加させていき、ストランドが破断したときの張力（すなわち測定可能な最大の張力）を溶融張力とする。
【００３２】
さらに、本発明のポリアミド系樹脂組成物の溶融粘度は、２４０℃、２１．２Ｎで測定したメルトフローレート（ＭＦＲ）が０．１〜１５ｇ／１０分であることが好ましく、中でも０．５〜１０ｇ／１０分であることが好ましい。ＭＦＲが０．１ｇ／１０分未満であると粘度が高すぎて流動性が悪くなるため好ましくない。一方、ＭＦＲが１５ｇ／１０分を超えると粘度が低すぎるため、発泡時にガスを保持できずに破泡したりするため、好ましくない。
【００３３】
なお、上記した（イ）、（ロ）の特性を満足していても、（メタ）アクリル酸エステル化合物（Ｂ）を有していない、つまり架橋構造を有していない場合は、高発泡倍率で、気泡径が均一であり、表面外観にも優れた発泡成形体を操業性よく得ることができるという本発明の効果を奏することはできない。
また、（メタ）アクリル酸エステル化合物（Ｂ）を含有していたとしても、良好な架橋構造を呈しておらず、（イ）や（ロ）の特性を満足していない場合も本発明の効果を奏することはできない。
【００３４】
つまり、（メタ）アクリル酸エステル化合物（Ｂ）を適量含有することによって良好な架橋構造を有しており、かつ（イ）と（ロ）の両特性を満足することによって、はじめて本発明の効果を奏することが可能となる。
【００３５】
また、本発明のポリアミド系樹脂組成物は、無機充填材を含有することで結晶化速度が向上し、寸法安定性に優れ、また、発泡成形体を作製する際にはセルが細かく均一なものとなるために、無機充填材を含有することが好ましい。
【００３６】
無機充填材の含有量は、上記のような効果を奏することができ、成形時の外観、流動性と機械特性のバランスを考慮すると、ポリアミド樹脂（Ａ）１００質量部に対して、０．５〜３０質量部であることが好ましく、１〜１０質量部であることがより好ましい。０．５質量部未満である場合、無機充填材を添加することによる効果を奏することができない。一方、３０質量部を超える場合、比重が大きくなり、軽量化することが困難となる。
本発明で用いる無機充填材としては、粉末状、板状、鱗片状、粒状、不定形状、破砕品等の非繊維状のもののほか、繊維状のものも用いることができる。
【００３７】
非繊維状の無機充填材としては、マイカ、タルク、カオリン、シリカ、炭酸カルシウム、層状珪酸塩、硫酸バリウム、ガラスビーズ、ガラスフレーク、ガラスマイクロバルーン、クレー、二硫化モリブデン、ワラストナイト、ポリリン酸カルシウム、金属酸化物（アルミナ、酸化亜鉛、酸化チタン、酸化マグネシウム等）、金属窒化物（窒化ホウ素、窒化アルミニウム）、カーボン粉末、黒鉛、カーボンフレーク、鱗片状カーボン、カーボンナノチューブ等を用いることができる。これらの内、発泡性の観点からタルクあるいはシリカが好ましい。
【００３８】
繊維状の充填材としては、ガラス繊維、炭素繊維、玄武岩繊維、セルロース繊維、石膏繊維、セラミック繊維、ジルコニア繊維、アルミナ繊維、シリカ繊維、酸化チタン繊維、炭化ケイ素繊維、酸化亜鉛ウィスカー等を用いることができる。これらの中でも、機械強度向上や耐熱性向上させるために一般的に知られており、また安価であることから、ガラス繊維が好ましい。
【００３９】
上記繊維状の無機充填材の断面形状は、一般的な円形に加え、扁平断面形状を有するものを用いることも好ましい。具体的な断面形状としては、長円形、円形が２本対となるまゆ形、楕円形、半円形、長方形、正方形、その他多角形、星形、またこれらの単繊維、もしくは複数対繊維などが挙げられる。
【００４０】
なお、本発明に使用する無機充填材は、表面をシラン系カップリング剤、チタネート系カップリング剤などのカップリング剤その他の表面処理剤で予備処理されていてもよい。
【００４１】
本発明のポリアミド系樹脂組成物にはその特性を大きく損なわない限りにおいて、さらに顔料、熱安定剤、酸化防止剤、耐衝撃改良剤、耐候剤、難燃剤、可塑剤、滑剤、離型剤、帯電防止剤、充填材等を添加することも可能である。熱安定剤や酸化防止剤としては、たとえばヒンダードフェノール類、リン化合物、ヒンダードアミン、イオウ化合物、銅化合物、アルカリ金属のハロゲン化物あるいはこれらの混合物を使用することができる。
【００４２】
また、本発明のポリアミド系樹脂組成物には、その特性を大きく損なわない限りにおいて、他の重合体を添加してもよい。このような重合体としては、ポリブタジエン、ブタジエン−スチレン共重合体、アクリルゴム、エチレン−プロピレン共重合体、エチレン−プロピレン−ジエン共重合体、天然ゴム、塩素化ブチルゴム、塩素化ポリエチレンなどのエラストマー、およびこれらの無水マレイン酸などによる酸変性物、スチレン−無水マレイン酸共重合体、スチレン−フェニルマレイミド共重合体、ポリ塩化ビニル、ポリエチレンテレフタレート、ポリブチレンテレフタレート、ポリアセタール、ポリフッ化ビニリデン、ポリスルホン、ポリフェニレンサルファイド、ポリエーテルスルホン、フェノキシ樹脂、ポリフェニレンエーテル、ポリメチルメタクリレート、ポリエーテルケトン、ポリアリレート、ポリカーボネート、ポリテトラフルオロエチレンなどが挙げられる。
【００４３】
次に、本発明のポリアミド系樹脂組成物からなる発泡成形体について説明する。本発明の発泡成形体は、押出発泡法、ビーズ発泡法、またはこれらの複合法により得られたものや、射出成形機等を用いた射出発泡法により得られたものが挙げられる。
【００４４】
本発明の発泡成形体の製造方法について説明する。まず、押出発泡法とは、樹脂にあらかじめ樹脂の溶融温度で分解する分解型発泡剤をブレンドしたものを押出機に投入するか、直接押出機に揮発性発泡剤を注入して、スリット状ノズルまたは丸形ノズルから押出し、シートまたはストランドを得る。そして、得られたシートやストランドを真空成形機など金型内で成形し、発泡成形体を得る方法である。
【００４５】
真空成形の際には、予熱シート温度を、ポリアミド系樹脂組成物の（Ｔｇ＋４０℃）〜（Ｔｍ−５℃）にした直後に、温度が（Ｔｇ＋１０℃）〜（Ｔｍ−２０℃）の金型で成形することが好ましい。予熱シートの温度が高すぎるとシートがドローダウンして成形できなくなり、また温度が低すぎると、成形シートの伸びが不足して割れが生じたり、深絞り成形ができなくなったりする問題が生じることがある。一方、金型温度が低すぎると、得られる容器の耐熱性が不十分となる場合があり、また、金型温度が高すぎると、金型にシートが付着し成形物の離型が悪くなることや、成形物に偏肉が生じたり、その耐衝撃性が低下したりすることがある。
【００４６】
ビーズ発泡法とは、あらかじめポリアミド系樹脂組成物の微粒子を作製し、揮発性発泡剤を加圧下にて含浸させた後、温度や圧力の変化で発泡させて発泡微粒子を作製し、さらに型内発泡成形により発泡成形体を得る方法である。
【００４７】
押出発泡法とビーズ発泡法の複合法とは、押出発泡法により作製した発泡ストランドを切断して発泡粒子とし、型内発泡成形に供する方法である。
【００４８】
押出発泡法により使用する押出機のシリンダー温度は、ポリアミド系樹脂組成物の融点（Ｔｍ）または流動開始温度（Ｔｆ）以上であることが好ましく、２２０〜２７０℃とすることがより好ましく、２４０〜２６０℃とすることがさらに好ましい。ノズルの温度は、１８０〜２２０℃とすることが好ましく、２００〜２１５℃とすることがより好ましい。
【００４９】
さらに、射出成形機等を用いた射出発泡法とは、射出成形機内に揮発性発泡剤を注入するか、分解型発泡剤をブレンドした樹脂組成物を射出成形機内に投入し、その溶融物を金型キャビティに射出し、溶融樹脂が流動末端付近に到達した時点で、金型キャビティに隣接した金型コア部（ダイプレート）を、中型キャビティの厚みが拡張する方向へ後退させる射出コアバック式の射出成形方法等により発泡体を得る方法である。射出成形機のシリンダー温度は、良好な溶融混練物を得る観点から、２２０〜２７０℃とすることがこのましく、より好ましくは２３０〜２６０℃とする。圧入された揮発性発泡剤、または分解型発泡剤は溶融状態のポリアミド系樹脂組成物と機械的に混練されることが好ましく、これにより溶融状態のポリアミド系樹脂組成物に均一に高濃度の発泡剤が溶解する。
【００５０】
これらの射出発泡成形の中でも、強度、表面の平滑性、外観の面から、発泡セルが存在するコア部を発泡セルが存在しないスキン部で包括した形態とすることが好ましい。このような発泡成形体は、例えば、射出成形機において、発泡剤を含有した溶融発泡性ポリアミド樹脂組成物を金型キャビティに射出し、溶融樹脂が流動末端付近に到達した時点で、金型キャビティに隣接した金型コア部（ダイプレート）を、中型キャビティの厚みが拡張する方向へ後退させる射出コアバック式の射出成形方法で得ることができる。
【００５１】
詳しくは射出成形機において以下のような条件で行う方法である。溶融した発泡性ポリアミド系樹脂組成物を金型キャビティ内に射出し、保圧をかけないか、または、溶融樹脂が流動末端付近に到達した時点で０．２〜２．０の間、２０〜１００ＭＰａの保圧をかける。次いで金型キャビティを構成する金型コア部（可動型）を１０〜１００ｍｍ／ｓの速度で、金型キャビティの厚みが拡張する方向へ後退させる。
【００５２】
ここで得られた溶融物を金型内に充填する際の、若しくは後に冷却する際の金型温度は、ポリアミド系樹脂の成形性、及び成形品の変形抑制の観点から、５０〜１２０℃が好ましく、中でも６０〜９０℃が好ましい。
【００５３】
上記した発泡成形法で使用する揮発性発泡剤としては、例えば、窒素、二酸化炭素、水等の無機化合物、メタン、エタン、プロパン、ブタン、ペンタン等の各種炭化水素、フロン化合物、ジメチルエーテル、メチルエチルエーテル等のエーテル類、エタノールやメタノール等の各種アルコール類に代表される有機溶媒を挙げることができる。中でも、発泡性および衛生面から二酸化炭素、窒素、ブタンから選ばれることが好ましい。
【００５４】
上記した発泡成形法で使用する分解型発泡剤としては、熱分解型の、例えば、アゾ、Ｎ−ニトロソ、複素環式窒素含有及びスルホニルヒドラジド基のような分解しうる基を含有する有機化合物、炭酸アンモニウムや炭酸水素ナトリウムなどの無機化合物を挙げることができる。その具体例としては、アゾジカルボンアミド、アゾビスイソブチロニトリル、アゾシクロヘキシルニトリル、ジアゾアミノベンゼン、ジニトロソペンタメチレンテトラミン、Ｎ，Ｎ’−ジメチル−Ｎ，Ｎ’−ジニトロソテレフタルアミド、ベンゼンスルホニルヒドラジド、４，４’−オキシ−ビス（ベンゼンスルホニル）ヒドラジド、ジフェニルスルホン−３，３’−ジスルホニルヒドラジド、４−トルエンスルホニルヒドラジド、４，４’−オキシ−ビス（ベンゼンスルホニル）セミカルバジド、４−トルエンスルホニルセミカルバジド、バリウムアゾジカルボキシレート、５−フェニルテトラゾール、トリヒドラジノトリアジン、４−トルエンスルフォニルアザイド、４，４’−ジフェニルジスルフォニルアザイドなどである。
【００５５】
押出発泡法およびビーズ発泡法における揮発性発泡剤の添加量は、ポリアミド系樹脂組成物１００質量部に対して０．１〜１０質量部が好ましく、０．５〜５質量部がより好ましく、さらに好ましくは１〜３質量部である。添加量が０．１質量部未満では発泡させるガスの量が少なく、ポリアミド系樹脂組成物を発泡させる際の発泡倍率が上がらず質量減少効果が得られない場合があり、また、１０質量部を超えると、発泡の際の破泡が起こり、得られた発泡成形体の強度低下が起こるため、好ましくない。
【００５６】
射出発泡法における揮発性発泡剤および分解型発泡剤の添加量は、ポリアミド系樹脂組成物１００質量部に対して０．０５〜３質量部が好ましく、０．１〜２質量部がより好ましい。添加量が０．０５質量部未満では発泡させるガスの量が少なく、ポリアミド系樹脂組成物を発泡させる際の発泡倍率が上がらず質量減少効果が得られない場合があり、また、２質量部を超えると、得られた発泡成形体の強度低下、射出発泡においてはシルバーストリークなどの外観不良などを起こす場合があるため好ましくない。
【００５７】
そして、押出発泡法により得られる本発明の発泡成形体は、発泡倍率が６〜２５倍であることが好ましく、中でも８〜２２倍であることが好ましく、さらに好ましくは１０〜２０倍である。発泡倍率が６倍未満では質量減少効果が得られない場合がある。一方、発泡倍率が２５倍以上になると、強度を保持することが難しくなる。
【００５８】
また、押出発泡法により得られる本発明の発泡成形体は、平均気泡径が７００μｍ以下であることが好ましく、６５０μｍ以下であることがより好ましく、５００μｍ以下であることがさらに好ましい。平均気泡径が７００μｍを超えると、発泡体の表面平滑性が低下し、また、発泡体の強度が低下する場合がある。
【００５９】
射出発泡法で得られる本発明の発泡成形体の場合は、発泡倍率が１．１５〜４．００であることが好ましく、１．２５〜３．５０であることがより好ましい。発泡倍率が１．１５未満であると、発泡成形体の軽量化効果が不十分となる。一方、発泡倍率が４．００を超えると、発泡成形体中でコア部の発泡セルが粗大化する場合や、スキン部が薄くなる場合があり、発泡成形体の強度が低下する。
【００６０】
また、射出発泡法で得られる本発明の発泡成形体は、発泡セルが存在するコア部を発泡セルが存在しないスキン部で包括した形態とすることが好ましく、コア部の発泡セルの平均気泡径は、表面平滑性を高める上で、２００μｍ以下であることが好ましく、１５０μｍ以下であることがより好ましく、１２０μｍ以下であることがさらに好ましい。平均気泡径が２００μｍを超えると、発泡成形体の表面平滑性が低下し、また、発泡成形体の強度が低下する場合がある。また、スキン部の厚みは５０μｍ以上であることが好ましく、１００μｍ以上であることがさらに好ましい。スキン部の厚みが５０μｍ未満であると、発泡成形体の強度が低下する場合がある。
【実施例】
【００６１】
以下、本発明を実施例によりさらに具体的に説明する。実施例及び比較例の評価に用いた各種特性値の測定方法は次のとおりである。
〔ポリアミド系樹脂組成物〕
（１）相対粘度
乾燥したポリアミド樹脂組成物の樹脂ペレットを、９６質量％硫酸中に濃度が１ｇ／ｄｌになるように溶解させ、Ｇ−３ガラスフィルターにより濾別した後測定に供した。測定はウベローデ型粘度計を用い２５℃雰囲気下で行った。
（２）伸長粘度
得られたポリアミド系樹脂組成物のペレットを、伸長粘度測定装置ＲＭＥ（レオメトリック社製）を用い、１０ｍｍ×１８ｍｍ×０．７ｍｍの試験片を作製した。試験片の両端を金属治具で固定した後、樹脂組成物の融点よりも１０℃高い温度で、歪み速度０．１ｓｅｃ-1 で回転させて測定サンプルに伸長変形を加え、変形中にかかるトルクを検出することにより伸長粘度を求めた。
（３）歪み硬化係数（図１参照）
（２）における伸長時間と伸長粘度の両対数プロットにおいて、屈曲点が現れるまでの伸長初期の線形領域の傾きａ１と屈曲点以降の伸長後期の傾きａ２との比（ａ２／ａ１）を算出した。ただし、屈曲点が観測されない場合のひずみ硬化係数は１とした。
（４）メルトフローレート（ＭＦＲ）
得られたポリアミド系樹脂組成物を、ＪＩＳ  Ｋ７２１０に従い、２４０℃、２１．２Ｎで測定を行った。
【００６２】
〔射出発泡成形体〕
（５）発泡体の密度（ρ１）
得られた射出発泡成形体からたて×横が１０×１０ｍｍの切片を切り出し、乾式自動密度計（島津製作所社製アキュピックＩＩ  １３４型）を用い、気体置換型ピノメータ法により測定した。
（６）発泡の実倍率（Ｙ）
（５）に記載の密度測定結果から、下記の計算式により求めた。
発泡の実倍率（Ｙ）＝（ソリッド成形体の密度ρ０）／（発泡成形体の密度ρ１）
（７）発泡成形体の平均気泡径
得られた射出発泡成形体の断面を、透過型電子顕微鏡（日本電子製ＪＥＭ−２００ＣＸ）を用い、２万倍の倍率で、気泡が２０以上観察される視野内で、各気泡の長軸径を目視で測定して平均値を算出した。この作業を２０ヶ所の異なる視野で行い、平均値を算出して平均気泡径とした。
（８）発泡成形体の表面平滑性
得られた射出発泡成形体の表面を観察し、発泡による膨張で表面が均一な厚みになっているかを目視で判定した。以下に示すように３段階評価とした。なお、発泡性が悪い場合、表面が波打った状態となり厚みが均一ではない状態となる。
◎・・・厚みが均一で表面平滑性が高い
〇・・・厚みは均一であるが、やや凹凸感がある
×・・・厚みが不均一である
【００６３】
〔押出発泡成形体〕
（９）発泡体の密度（ρ２）
得られた押出発泡成形体からたて×横が１０×１０ｍｍの切片を切り出し、乾式自動密度計（島津製作所社製アキュピックＩＩ  １３４型）を用い、気体置換型ピノメータ法により測定した。
（１０）発泡の実倍率
（９）に記載の密度測定結果から、下記の計算式により求めた。
発泡の実倍率（Ｚ）＝（樹脂組成物の密度ρ）／（発泡成形体の密度ρ２）
（１１）発泡成形体の平均気泡径
得られた押出発泡成形体の断面を、光学顕微鏡により写真を撮影し、少なくとも１００個の隣接するセルの長径を測定し、それら１００個の平均値から求めた。
【００６４】
次に、実施例及び比較例に用いた原料は次のとおりである。
（１）ポリアミド樹脂（Ａ）：
Ａ−１：ポリアミド６樹脂（ユニチカ社製  Ａ１０３０ＢＲＬ）、相対粘度２．５、比重１．１３
（２）（メタ）アクリル酸エステル化合物（Ｂ）：
Ｂ−１：ポリエチレングリコールジメタクリレート（日本油脂社製  ＰＤＥ−１００、分子量２３０）
Ｂ−２：グリシジルメタクリレート（日本油脂社製  分子量１３０）
Ｂ−３：ポリエチレングリコールジメタクリレート（日本油脂社製  ＰＤＥ−１０００、分子量１１５０）
（３）過酸化物（Ｃ）： 
Ｃ−１： ３、３、５、７、７−ペンタメチル−１、２、４トリオキセパン（化薬アクゾ社製）
（４）無機充填剤：
Ｄ−１：タルク（林化成社製「ＭＷ−ＨＳＴ」  平均粒子径２．７μｍ）
（５）その他の添加剤：
Ｅ−１：高分子アクリル化合物（三菱レイヨン社製「メタブレンＰ−５５１」重量平均分子量１４５万）
【００６５】
実施例１
ポリアミド樹脂（Ａ）１００質量部に対して、過酸化物（Ｃ）０．５質量部をドライブレンドし、クボタ社製ロスインウェイト式連続定量供給装置ＣＥ−Ｗ−１を用いて計量し、スクリュー径３７ｍｍ、Ｌ／Ｄ４０の同方向二軸押出機（東芝機械社製ＴＥＭ３７ＢＳ）の主供給口に供給した。そして、押出機のシリンダー中盤から（メタ）アクリル酸エステル化合物（Ｂ）を０．１質量部注入し、押出機のバレル温度設定は、２５０℃〜２７０℃、スクリュー回転数２５０ｒｐｍ、吐出量３５ｋｇ／ｈとして溶融混練を行った。溶融混練の後０．４ｍｍ径×３孔のダイスよりストランドを押出して、ペレット状にカッティングし、真空乾燥機（ヤマト科学社製、商品名「真空乾燥機ＤＰ８３」）にて、温度１００℃で８時間乾燥処理し、ポリアミド系樹脂組成物のペレットを得た。
得られたポリアミド系樹脂組成物を用いて、下記のように射出発泡成形体および押出発泡成形体を作製し、評価を行った。
【００６６】
〔射出発泡成形体〕
得られたポリアミド系樹脂組成物のペレットを用い、該樹脂組成物１００質量部に対して、０．５質量部の発泡剤（アゾジカルボンアミド）を添加し、射出成形機（ＦＡＮＵＣ社製Ｓ−２０００ｉ型）を用いて、シリンダー温度２５０℃、金型温度８０℃で射出成形して得た。長さ１２７ｍｍ、幅１２．７ｍｍ、深さ１．６ｍｍのキャビティを有する金型を用いた。ここで、発泡成形体の初期厚みは、１．６ｍｍであり、初期厚みの３倍となるようにコアバックさせることでコア部とスキン部を有する射出発泡成形体を得た。
〔押出発泡成形体〕
得られたポリアミド系樹脂組成物のペレットを、二軸押出成形機（池貝社製「ＰＣＭ−４５」の先端にサークルダイ（直径６５ｍｍ、リップ幅０．７ｍｍ）を備えた押出発泡試験装置に供給し、シリンダー温度２６０℃、吐出量２５ｋｇ／ｈ下で炭酸ガス２質量％添加して溶融混練した。そして、２００℃にしたサークルダイから押出すことで、シート状の押出発泡成形体を得た。
【００６７】
実施例２〜７、比較例３〜６
（メタ）アクリル酸エステル化合物（Ｂ）の種類と量を表１に示すものに変更した以外は、実施例１と同様にしてポリアミド系樹脂組成物を得た。
さらに、得られたポリアミド系樹脂組成物を用い、実施例１と同様にして、射出発泡成形体と押出発泡成形体を得た。
【００６８】
比較例１
過酸化物（Ｃ）と（メタ）アクリル酸エステル化合物（Ｂ）を添加しなかった以外は、実施例１と同様にしてポリアミド樹脂のペレットを得た。
さらに、得られたポリアミド樹脂を用い、実施例１と同様にして、射出発泡成形体と押出発泡成形体を得た。
【００６９】
比較例２、７
ポリアミド樹脂（Ａ）１００質量部に対して、タルクや高分子アクリル化合物を表１に示す量ドライブレンドした以外は、実施例１と同様にしてポリアミド樹脂組成物のペレットを得た。
さらに、得られたポリアミド樹脂組成物を用い、実施例１と同様にして、射出発泡成形体と押出発泡成形体を得た。
【００７０】
実施例１〜７、比較例１〜７で得られたポリアミド系樹脂組成物の組成、特性値及び該樹脂組成物より得られた射出発泡成形体と押出発泡成形体の特性値を表１に示す。
【００７１】
【表１】
2016053139.tif 000003
【００７２】
表１から明らかなように、実施例１〜７で得られたポリアミド系樹脂組成物は、本発明で規定する組成を満足し、かつ（イ）、（ロ）の特性値を満足するものであったため、得られた発泡体は、射出発泡体、押出発泡体ともに、高発泡倍率で、平均気泡径が小さく、表面外観に優れていた。
【００７３】
一方、比較例１、２で得られた樹脂組成物は、（メタ）アクリル酸エステル化合物（Ｂ）を含有しておらず、（イ）、（ロ）の特性値を満足しないものであったため、得られた発泡体は、射出発泡体、押出発泡体ともに、発泡倍率が低く、気泡径が粗大であり、表面外観に劣っていた。比較例３で得られたポリアミド系樹脂組成物は、（メタ）アクリル酸エステル化合物（Ｂ）の含有量が少なかったため、（イ）、（ロ）の特性値を満足せず、得られた発泡体は、射出発泡体、押出発泡体ともに、発泡倍率が低く、気泡径が粗大であり、表面外観に劣っていた。比較例４、５で得られたポリアミド系樹脂組成物は、（メタ）アクリル酸エステル化合物（Ｂ）の含有量が多すぎたため、架橋の度合いが強くなりすぎて、発泡成形時にゲルが発生し、流動性が大きく低下して操業性が悪化した。このため、得られた発泡体は、射出発泡体、押出発泡体ともに、発泡倍率が低く、表面外観に劣っていた。比較例６で得られた樹脂組成物は、（メタ）アクリル酸エステル化合物（Ｂ）の分子量が大きいものであったため、（イ）、（ロ）の特性値を満足しないものであった。このため、得られた発泡体は、射出発泡体、押出発泡体ともに、発泡倍率が低く、気泡径が粗大であり、表面外観に劣っていた。比較例７で得られた樹脂組成物は、添加剤として高分子アクリル化合物を含有するものであったため、（イ）、（ロ）の特性値を満足するものではあったが、架橋構造を有していないものであった。このため、得られた発泡体は、射出発泡体、押出発泡体ともに、発泡倍率が低く、表面外観に劣っていた。
【図１】
2016053139.tif 000004